(57)【要約】【課題】転炉型精錬炉等の精錬容器内のスラグ高さを精度よく測定することができるスラグ高さ測定装置、スラグ高さ測定方法および溶銑の予備処理方法を提供すること。【解決手段】精錬容器内のスラグ高さを、マイクロ波を用いて測定するスラグ高さ測定装置５であって、マイクロ波を送信および受信することで、精錬容器（炉体２）内のスラグＳの水平面の高さを測定し、測定結果に基づいてスラグ高さを算出する測定部５１と、鉛直方向に対して斜めに切り欠かれた開口面を鉛直方向の下端５４１ｂに有し、マイクロ波の受信に用いられるホーン型の受信用のアンテナ５４ｂと、鉛直方向に直交する開口面を鉛直方向の下端５４１ａに有し、マイクロ波の送信に用いられるホーン型の送信用のアンテナ５４ａとを備える【選択図】図２
2018053347.tif 000002
【特許請求の範囲】
【請求項１】
精錬容器内のスラグ高さを、マイクロ波を用いて測定するスラグ高さ測定装置であって、
前記マイクロ波を送信および受信することで、前記精錬容器内のスラグの水平面の高さを測定し、測定結果に基づいて前記スラグ高さを算出する測定部と、
鉛直方向に対して斜めに切り欠かれた開口面を前記鉛直方向の下端に有し、前記マイクロ波の受信に用いられるホーン型の受信用のアンテナと、
前記鉛直方向に直交する開口面を前記鉛直方向の下端に有し、前記マイクロ波の送信に用いられるホーン型の送信用のアンテナと
を備えることを特徴とするスラグ高さ測定装置。
【請求項２】
前記受信用のアンテナは、前記開口面が前記精錬容器の略中心に向かって設けられることを特徴とする請求項１に記載のスラグ高さ測定装置。
【請求項３】
前記精錬容器は転炉型精錬炉であり、
前記送信用のアンテナ及び前記受信用のアンテナは、前記転炉型精錬炉のサブランス孔に設けられることを特徴とする請求項１または２に記載のスラグ高さ測定装置。
【請求項４】
前記測定部は、Ｘバンド帯以下の周波数の前記マイクロ波を用いることを特徴とする請求項１〜３のいずれか１項に記載のスラグ高さ測定装置。
【請求項５】
精錬容器内のスラグ高さを、マイクロ波を用いて測定するスラグ高さ測定方法であって、
ホーン型の送信用のアンテナを用いて前記マイクロ波を送信し、送信された前記マイクロ波をホーン型の受信用のアンテナを用いて受信することで、前記精錬容器内のスラグの水平面の高さを測定し、
測定された前記スラグの水平面の高さの測定結果に基づいて、前記スラグ高さを算出し、
前記受信用のアンテナには、鉛直方向に対して斜めに切り欠かれた開口面が下端に形成され、
前記送信用のアンテナには、前記鉛直方向に直交する開口面が下端に形成されることを特徴とするスラグ高さ測定方法。
【請求項６】
転炉型精錬炉内に収容された溶銑に上吹きランスから酸素ガスを吹き込むことで前記溶銑を脱珪処理し、
脱珪処理で生成したスラグの一部を前記転炉型精錬炉から排出し、
前記スラグの一部を排出した後、前記転炉型精錬炉内にＣａＯ系媒溶剤を添加し、前記上吹きランスから酸素ガスを吹き込むことで、前記転炉型精錬炉内の前記溶銑を脱燐処理し、
脱珪処理をする際に、前記転炉型精錬炉内のスラグ高さを測定し、測定された前記スラグ高さに応じて処理条件を調整することで前記スラグのフォーミングを制御し、
前記スラグ高さを測定する際に、請求項５に記載のスラグ高さ測定方法を用いることを特徴とする溶銑の予備処理方法。
【発明の詳細な説明】
【技術分野】
【０００１】
本発明は、精錬容器内のスラグ高さを測定するスラグ高さ測定装置、スラグ高さ測定方法および溶銑の予備処理方法に関する。
【背景技術】
【０００２】
近年、溶銑の予備処理技術が進み、転炉型精錬炉を用いた様々な溶銑の予備処理方法が開発されている。例えば、特許文献１には、転炉を用いて脱珪、脱燐および脱炭処理をする際に、前チャージの脱炭スラグを排滓することなく、次チャージの溶銑を転炉に装入し、溶銑中のＳｉが０．２％以下になった時点で少なくとも一部のスラグ（脱珪処理によって生じた「脱珪スラグ」ともいう）を排出し、引き続き脱燐および脱炭処理を行う方法が開示されている。
【０００３】
特許文献１に記載の方法では、処理時間や処理コスト等の観点から、十分な量の脱珪スラグを如何に短時間で転炉から排出させることができるかが課題となる。この課題に対して、脱珪処理中に転炉内の脱珪スラグを安定的にフォーミングさせることが必要となるが、過剰なフォーミングは、脱珪処理中のスロッピングや排出中の突沸的な流出を招いてしまう。このため、脱珪スラグのスラグ高さ等の測定データを用いて、脱珪スラグのフォーミング量を適度な範囲に制御する技術が求められている。
例えば、特許文献２には、脱燐処理した溶銑を転炉で吹錬処理する前に、転炉内の浴面レベルを測定し、測定データに基づいて設定ランス高さを調整して吹錬処理することで、スロッピングやスピッティングの発生を抑制する方法が開示されている。
【０００４】
また、特許文献３には、転炉型精錬炉にて脱珪処理中の脱珪スラグのスラグ高さを、マイクロ波を用いて測定し、測定結果に基づいて処理条件を調整することにより、脱珪スラグのフォーミングの量を制御する方法が提案されている。特許文献３に記載のスラグ高さの測定方法では、擬似ランダム信号処理レーダ方式マイクロ波距離計を用い、１０ＧＨｚ以下の周波数のマイクロ波を転炉型精錬炉内に送信して炉内からの反射波を受信し、反射波の往復伝播時間から対象物までの距離を求める。そして、炉口から溶銑浴面までの範囲に存在する対象物からの反射波の信号のうちで、反射波の信号に対応する対象物までの距離が脱珪処理開始時から変化せずに、継続して存在する反射波の信号をノイズとして除去する。さらに、溶銑浴面に対応する反射波の信号を除いて最も反射強度が高い反射波の信号をスラグ表面からの反射波の信号と判定してスラグ表面までの距離を求め、求めたスラグ表面までの距離に基づいてスラグ高さを測定する。
さらに、特許文献４には、マイクロ波を用いたスラグレベル計測方法において、マイクロ波の進行方向を示す軸線、すなわちアンテナの中心とマイクロ波の照射範囲の中心とを結ぶ線が、メインランスまたは転炉の炉壁に対して傾斜させるようにアンテナを設置することが開示されている。
【先行技術文献】
【特許文献】
【０００５】
【特許文献１】特開平１１−３２３４２０号公報
【特許文献２】特開２０１２−１０７３０４号公報
【特許文献３】国際公開第２０１４／１１５５２６号
【特許文献４】特開２０１５−１１０８１７号公報
【発明の概要】
【発明が解決しようとする課題】
【０００６】
しかし、特許文献１に記載の方法では、脱珪スラグのフォーミング量を測定または制御する方法については、開示されていない。
また、特許文献２に記載の方法では、測定対象が吹錬処理前の溶銑の浴面であり、スラグ高さやフォーミング量を測定する方法については、開示されていない。
さらに、特許文献３に記載の方法では、転炉型精錬炉の炉口や炉口のすぐ下側の炉壁等に付着する地金によって、送信したマイクロ波の多くが散乱されてしまい、スラグ表面からの反射波を捉えられないことが生じる。特に、転炉型精錬炉の使用回数に伴って、炉口や炉壁には地金が多く付着し、成長するため、スラグ高さを精度よく測定することが困難となる。
【０００７】
さらに、特許文献４に記載の方法では、マイクロ波の軸線を傾斜させた場合、メインランスや炉壁とスラグ表面とにおいてコーナーリフレクト効果が発生することで、スラグ面からの反射信号が大きくなることが予想される。しかし、スラグ面は、底吹きガスやランスから吹きだす吹錬用の酸素の影響で常に動いており、さらに、吹錬の進行に伴って４〜８ｍ程度もスラグ面が上昇する。このため、吹錬中に軸線の傾斜をコーナーリフレクト効果が十分に得られるよう動かすことは難しかった。また、ランス本体や炉口自体から反射してくる信号は却って外乱となってしまい、精度のよい測定ができない。
【０００８】
そこで、本発明は、上記の課題に着目してなされたものであり、転炉型精錬炉等の精錬容器内のスラグ高さを精度よく測定することができるスラグ高さ測定装置、スラグ高さ測定方法および溶銑の予備処理方法を提供することを目的としている。
【課題を解決するための手段】
【０００９】
本発明の一態様によれば、精錬容器内のスラグ高さを、マイクロ波を用いて測定するスラグ高さ測定装置であって、上記マイクロ波を送信および受信することで、上記精錬容器内のスラグの水平面の高さを測定し、測定結果に基づいて上記スラグ高さを算出する測定部と、鉛直方向に対して斜めに切り欠かれた開口面を上記鉛直方向の下端に有し、上記マイクロ波の受信に用いられるホーン型の受信用のアンテナと、上記鉛直方向に直交する開口面を上記鉛直方向の下端に有し、上記マイクロ波の送信に用いられるホーン型の送信用のアンテナとを備えることを特徴とするスラグ高さ測定装置が提供される。
【００１０】
また、本発明の一態様によれば、精錬容器内のスラグ高さを、マイクロ波を用いて測定するスラグ高さ測定方法であって、ホーン型の送信用のアンテナを用いて上記マイクロ波を送信し、送信された上記マイクロ波をホーン型の受信用のアンテナを用いて受信することで、上記精錬容器内のスラグの水平面の高さを測定し、測定された上記スラグの水平面の高さの測定結果に基づいて、上記スラグ高さを算出し、上記受信用のアンテナには、鉛直方向に対して斜めに切り欠かれた開口面が下端に形成され、上記送信用のアンテナには、上記鉛直方向に直交する開口面が下端に形成されることを特徴とするスラグ高さ測定方法が提供される。
【００１１】
さらに、本発明の一態様によれば、転炉型精錬炉内に収容された溶銑に上吹きランスから酸素ガスを吹き込むことで溶銑を脱珪処理し、脱珪処理で生成したスラグの一部を転炉型精錬炉から排出し、スラグの一部を排出した後、転炉型精錬炉内にＣａＯ系媒溶剤を添加し、上吹きランスから酸素ガスを吹き込むことで、転炉型精錬炉内の溶銑を脱燐処理し、脱珪処理をする際に、転炉型精錬炉内のスラグ高さを測定し、測定されたスラグ高さに応じて処理条件を調整することでスラグのフォーミングを制御し、スラグ高さを測定する際に、上記のスラグ高さ測定方法を用いることを特徴とする溶銑の予備処理方法が提供される。
【発明の効果】
【００１２】
本発明の一態様によれば、精錬容器内のスラグ高さを精度よく測定することができる。
【図面の簡単な説明】
【００１３】
【図１】本発明の一実施形態に係る転炉型精錬炉を示す模式図である。
【図２】スラグ高さ測定装置の側面断面図である。
【図３】スラグ高さ測定装置の正面断面図である。
【図４】スラグ高さ測定装置の送信用のアンテナを示す三面図である。
【図５】スラグ高さ測定装置の受信用のアンテナを示す三面図である。
【図６】（Ａ）図４のアンテナにおける指向角を示す説明図である。（Ｂ）図５のアンテナにおける指向角を示す説明図である。
【図７】図４のアンテナにおける強度減衰を示すグラフである。
【図８】図５のアンテナにおける強度減衰を示すグラフである。
【図９】炉口位置でのマイクロ波の照射領域を示す説明図である。
【図１０】実施例における反射波の強度の測定結果を示すグラフである。
【発明を実施するための形態】
【００１４】
以下の詳細な説明では、本発明の実施形態の完全な理解を提供するように多くの特定の細部について記載される。しかしながら、かかる特定の細部がなくても１つ以上の実施態様が実施できることは明らかであろう。他にも、図面を簡潔にするために、周知の構造及び装置が略図で示されている。
【００１５】
＜スラグ高さ測定装置の構成＞
はじめに、図１〜図８を参照して、本発明の一実施形態に係るスラグ高さ測定装置５の構成について説明する。精錬容器である転炉型精錬炉１は、炉体２と、フード３と、メインランス４と、スラグ高さ測定装置５とを有する。なお、図１〜図３において、ｚ軸方向は鉛直方向であり、ｘ軸方向はｚ軸に直交する水平方向である。
炉体２は、上部に開口部である炉口２１を有し、内側壁の全面に耐火物が設けられる。また、炉体２の底部には、不図示のガス供給装置に接続された複数の底吹き羽口が設けられる。底吹き羽口からは、溶銑Ｍを撹拌するＡｒやＮ２等の攪拌用ガスが溶銑Ｍに吹き込まれる。
【００１６】
フード３は、炉体２のｚ軸正方向側である鉛直方向上側に、炉口２１を覆って設けられ、不図示の排気設備に接続される。フード３には、炉口２１のｚ軸正方向側の直上に、メインランス４が挿入されるメインランス孔３１と、スラグ高さ測定装置５が挿入されるサブランス孔３２とが形成される。メインランス孔３１は、ｚ軸方向に延在する孔であり、ｘ−ｙ平面視において炉体２の中心に設けられる。サブランス孔３２は、ｚ軸方向に延在する孔であり、ｘ−ｙ平面視においてメインランス孔３１よりもｘ軸正方向側にずれた位置に設けられる。なお、サブランス孔３２は、転炉型精錬炉１において脱炭精錬処理が行われる際に、温度測定やサンプリングをするためのサブランスが設けられる孔である。しかし、本実施形態では転炉型精錬炉１の吹錬処理においてサブランスが用いられない構成であるため、サブランスの代わりにスラグ高さ測定装置５がサブランス孔３２に設けられる。また、サブランス孔３２周辺のフード３は、図２および図３に示すように、上端がｘ軸方向に平行な水平面からなり、下端がｘ軸に対して正の傾きを有する傾斜面からなる。なお、本実施形態では、サブランス孔３２周辺のフード３の上端は、サブランス設備等のデッキである。
【００１７】
メインランス４は、ｚ軸方向に延在する上吹きランスであり、メインランス孔３１を通じてｚ軸方向に昇降可能に設けられる。メインランス４は、ｚ軸負方向側の端部から、炉体２内に収容された溶銑Ｍに対して、酸素ガスを噴射する。
スラグ高さ測定装置５は、図１に示すように、転炉型精錬炉１のｚ軸正方向側に設けられ、マイクロ波を用いて、炉内のスラグＳのスラグ高さを測定する。スラグ高さ測定装置５は、図２に示すように、測定部５１と、同軸導波管変換器５２と、１対の導波管５３ａ，５３ｂと、１対のアンテナ５４ａ，５４ｂと、固定部５５とを有する。
【００１８】
測定部５１は、信号発生回路と処理回路とを有するマイクロ波レーダ距離計であり、同軸導波管変換器５２とケーブルで接続される。測定部５１は、搬送周波数がＸバンド帯以下のマイクロ波信号の送受信を同軸導波管変換器５２と行う。また、測定部５１は、受信したマイクロ波の信号に基づいて、後述する方法を用いてスラグ高さを測定する。なお、マイクロ波の搬送周波数は、粉塵透過性を考慮すると、できるだけ低周波数であることが望ましい。ただし、搬送周波数が低くなるとアンテナ５４ａが大型化することに加え、搬送周波数が低すぎるとビームの収束性が失われるため、これらの点を考慮して搬送周波数が設定される。さらに、測定部５１には、疑似ランダム信号を用いた方式、ＦＭＣＷ方式およびＵＷＢ方式をはじめとした各種方式を適用することができる。
【００１９】
同軸導波管変換器５２は、測定部５１にケーブルで接続され、導波管５３ａ，５３ｂが下端に接続される。同軸導波管変換器５２は、測定部５１から送信された信号をマイクロ波に変換し、変換したマイクロ波を導波管５３ａに送る。また、同軸導波管変換器５２は、導波管５３ｂから送られるマイクロ波を信号に変換し、変換した信号を測定部５１に送信する。
【００２０】
導波管５３ａは、送信用の導波管であり、ｚ軸方向に延在した上端が同軸導波管変換器５２および下端がアンテナ５４ａに接続される。一方、導波管５３ｂは、送信用の導波管であり、ｚ軸方向に延在した上端が同軸導波管変換器５２および下端がアンテナ５４ｂに接続される。一対の導波管５３ａ，５３ｂは、ｙ軸方向に並んで設けられ、下端部が固定部５５に固定される。また、一対の導波管５３ａ，５３ｂには、不図示のＮ２ガス導入管が４本ずつ取り付けられ、パージガスとしてＮ２ガスが導入される。なお、Ｎ２ガス導入管の径は、照射されるマイクロ波の波長よりも短くなることが好ましい。パージガスは、吹錬中に飛散するスプラッシュと呼ばれる粒滓や粒鉄のアンテナ５４ａ，５４ｂ内部への付着を防止する。スプラッシュがアンテナ５４ａ，５４ｂの内部に付着した場合、アンテナ５４ａ，５４ｂが閉塞し、マイクロ波の伝搬が阻害される。
【００２１】
アンテナ５４ａは、マイクロ波を送信する、送信用の角型のホーンアンテナである。アンテナ５４ａは、上端が導波管５３ａに接続された状態で、サブランス孔３２に挿入され、ｚ軸方向に延在するように配される。また、アンテナ５４ａは、耐熱性を有する必要があるため、ステンレス製であることが好ましいが、その他の融点の高い金属で制作されてもよい。アンテナ５４ａの表面には、粒滓や粒鉄の付着を防止するための離型剤が塗布される。離型剤には、導電性を持たず、耐熱性のあるものとして、ＢＮ（ボロンナイトライド）が好適に用いられる。アンテナ５４ａは、図４に示すように、上端側に対して下端側の開口面積が徐々に大きくなるように形成される。また、アンテナ５４ａは、開口面積の大きな下端５４１ａが長手方向に直交する開口面を有する。
【００２２】
アンテナ５４ｂは、マイクロ波を受信する、受信用の角型のホーンアンテナである。アンテナ５４ｂは、上端が導波管５３ｂに接続された状態で、サブランス孔３２に挿入され、ｚ軸方向に延在するように配される。アンテナ５４ｂの材質は、アンテナ５４ａと同様である。また、アンテナ５４ｂは、開口面積の大きな下端５４１ｂが長手方向（鉛直方向であるｚ軸方向）に直交する面に対して所定の角度に傾斜するように、斜めに切り欠かれた開口面を有し、ｘ軸正方向に対して長手方向の長さが長くなるように下端５４１ｂが斜めに傾斜している。つまり、下端５４１ｂの開口面は、炉体２の中心側に向くように設けられる。また、一対のアンテナ５４ａ，５４ｂは、図２に示すように、ｙ軸方向に並んでそれぞれ設けられる。
【００２３】
ここで、ホーンアンテナから送信されるマイクロ波は、アンテナの指向特性によって照射範囲が決まり、その長手方向の長さＬと開き角度αに対して利得が最大となるような値が存在する。一般的な角型のホーンアンテナであるアンテナ５４ａは、マイクロ波や電磁波が直進するように、下端の開口面がマイクロ波の進行方向に対して垂直に設けられ、ビーム幅がアンテナの開口面の中心に対して対照となる。また、ホーンアンテナの指向性は、長手方向の長さＬが長いほど鋭くなる。さらに、ホーンアンテナのビーム幅（指向角）θは、アンテナ幅Ｄとマイクロ波の波長λとを用いた下記（１）式の近似式で示されることが知られている。（１）式によると、アンテナ幅Ｄとなるアンテナ下端の開口面積が大きい程鋭い指向性を示すことが分かる。
【００２４】
【数１】
2018053347.tif 000003
【００２５】
炉口２１からの反射波を捉えるとき、受信用のアンテナとして送信用のアンテナと同じ放射パターンを持ったアンテナを用いた場合には、炉口２１からの反射信号強度が大きく、十分なＳ／Ｎ比を得られない場合がある。
そこで、本発明者は、下端５４１ａの開口面がメインランスに対して直交する送信用のアンテナ５４ａと、下端５４１ｂの開口面がメインランスに対して垂直ではない角度を持つような受信アンテナを用いることで、炉口２１からの反射信号が受信されるのを抑制できることを想到した。
【００２６】
これまで、例えば、送信用のアンテナの先端を図５に示すアンテナ５４ｂのように斜めに切り欠くことで、マイクロ波等の電磁波の伝搬方向が偏向するという知見があった。このようなアンテナによれば、マイクロ波の照射範囲における炉内の占める領域を大きくさせることが可能となる。これは受信用のアンテナについても同様なことが言え、受信用のアンテナの先端を、送信用のアンテナと同様に斜めに切り欠くことで、送信用のアンテナの照射領域に対応する範囲から反射してくるマイクロ波を効率的に受信することが可能となる。
【００２７】
ところが、送信用のアンテナが炉口２１の中心側へと偏向するように、送信用のアンテナの先端を斜めに切り欠き、さらに、受信用のアンテナについても同様に先端を斜めに切り欠いた場合、炉口２１の中心に配されるメインランス４からの反射がノイズとなる可能性がある。つまり、測定したいスラグＳの周辺に存在するメインランス４等の外乱要素の影響を避けるためには、マイクロ波の照射領域をできるだけスラグＳのみに限定する必要がある。ところが送信用及び受信用の両方のアンテナを同じ形状とした場合は、送信用のアンテナから照射されるマイクロ波が炉口２１やメインランス４に当たってしまうと、そこで反射された信号が、同じ強度分布で検出されてしまう。
【００２８】
そこで、本発明者は、送信用のアンテナと受信用のアンテナとの組み合わせについて検討を行い、本実施形態のアンテナ５４ａ，５４ｂのように、送信用のアンテナ及び受信用のアンテナの先端形状を変えることで、見かけ上のマイクロ波の照射領域が絞れることを知見した。
先端を切り欠いたアンテナ５４ｂを送信用のアンテナとして使用した時、照射されるマイクロ波は、図６（Ａ）に示すように、下端５４１ｂのｘ軸方向中央を中心として、ｙ軸に対してｘ軸正方向側に角度β且つｘ軸負方向側に角度γの指向角で照射される。つまり、アンテナ５４ｂから照射されるマイクロ波は、アンテナ５４ｂの開口面が斜めに切り欠かれていることで、ビーム幅が開口面の中心に対して非対称となり、ｘ軸負方向側の指向角に対してｘ軸正方向側の指向角が小さくなり、炉体２の中心に向かった進行方向で照射される。
【００２９】
一方、下端５４１ａの開口面が長手方向に対して直行するアンテナ５４ａを送信用のアンテナとして使用した場合、照射されるマイクロ波は、図６（Ｂ）に示すように、ｘ軸正方向側の指向角δと、ｘ軸負方向側の指向角δとは同じ大きさとなる。このため、アンテナ５４ｂに比べて、マイクロ波の照射範囲がｘ軸正方向側に広がり、マイクロ波の照射範囲における炉内の占める領域が小さくなる。
【００３０】
本発明者は、このような２種類の形状のアンテナを用いて、アンテナから送信される信号の強度及び特性を調査した。調査では、アンテナ５４ａ，５４ｂをそれぞれ用いて、マイクロ波を照射し、その反射波の強度を測定した。先端を切り欠いたアンテナ５４ｂには、長手方向に対する長辺側の長さＬ１が１．１５ｍ、短辺側の長さＬ２が０．８５ｍとなるものを用いた。下端５４１ａの開口面が長手方向に対して直行するアンテナ５４ａには、長手方向の長さＬが１．１５ｍのものを用いた。なお、アンテナ５４ａ，５４ｂの長手方向の最大長さ（１．１５ｍ）は、サブランス孔３２の長さの平均値と一致させている。測定では、搬送周波数８．５ＧＨｚのマイクロ波を、８００ＭＨｚをクロック周波数とする１２７ビットの疑似ランダム信号で変調し、送信波として送信した。また、アンテナ５４ｂの断面の短辺の面のうち片面に設けられた切欠きの長さは、搬送周波数８．５ＧＨｚに対応する波長３５．３ｍｍの４倍の１４１．２ｍｍとした。そして、炉内のスラグ面などで反射した信号受信するようにした。受信した信号は、信号処理回路で検波され、送信した信号の疑似ランダム信号のクロック周波数がわずかに異なる疑似ランダム信号とミキシング（掛け算処理）されることで復調した。
【００３１】
図７及び図８に、先端を切欠いたアンテナ５４ｂ及び開口面が長手方向に直交するアンテナ５４ａの伝搬特性をそれぞれ示す。図７に示すように、先端を切欠いたアンテナ５４ｂでは、信号の伝搬強度が非対称であることがわかる。このような特性のホーンアンテナについて、受信用のものに先端を切り欠いたアンテナ５４ｂを用い、送信用のものに下端５４１ａの開口面が長手方向に対して直行するアンテナ５４ａを用いた場合、両アンテナ５４ａ，５４ｂの照射領域と受信領域とが重なる領域からの反射信号が受信されることとなる。さらに、この領域に照射されるマイクロ波は、転炉の炉体２の内部（炉内）に照射されることから、スラグレベルを精度よく計測することが可能となる。
【００３２】
図９に本実施形態のアンテナ５４ａ，５４ｂの受信領域及び照射領域を示す。図９において、破線で囲んだ領域ｄ１はアンテナ５４ｂの受信領域（送信用のアンテナとして用いた場合の照射領域に相当）、破線で囲んだ領域ｄ２はアンテナ５４ａによる照射領域、領域ｄ１と領域ｄ２とが重なるハッチングを施した領域ｄ３が測定領域となる。図９に示すように、アンテナ５４ｂでは、領域ｄ１から反射されたマイクロ波が受信される。この際、受信領域は、ｚ軸方向からみてメインランス孔３１と端が重畳するだけとなり、メインランス４から反射されるマイクロ波が受信されにくくなる。また、アンテナ５４ａでは領域ｄ２にマイクロ波が照射される。領域ｄ２は、炉口２１の略内側となり、炉口２１の周りの炉体２（炉口金物ともいう）がほとんど含まれない。このため、アンテナ５４ｂは、マイクロ波を、炉体２の略内部に照射することができる。つまり、アンテナ５４ａ,５４ｂによって送受信されるマイクロ波は、領域ｄ３に照射及び反射されるものとなることから、炉口金物やそれに付着した地金、メインランス４といった外乱要素の影響を小さくすることができ、精度よくスラグＳの高さを測定することができる。
【００３３】
なお、ｘ軸正方向側におけるアンテナ５４ａ，５４ｂの下端５４１ａ，５４１ｂのｚ軸方向の高さは、サブランス孔３２のｘ軸正方向側端の下面の高さと同じ高さに設けられる。アンテナ５４ａから照射されるマイクロ波は、拡散するように伝搬する。このため、アンテナ５４ａのｘ軸正方向側の下端５４１ａの高さがサブランス孔３２の下面の高さよりも高い場合、アンテナ５４ａから照射されるマイクロ波がサブランス孔３２で多重反射し、精度良く測定をすることができなくなる。一方、アンテナ５４ａのｘ軸正方向側の下端５４１ａの高さがサブランス孔３２の下面の高さよりも低い場合、アンテナ５４ａがフード３の内表面から突き出ることになり、処理中に生じるスピッティングによってアンテナ５４ａの先端部に銑滓が付着する可能性がある。アンテナ５４ａの先端部に銑滓が付着すると、アンテナ５４ａの伝搬性能が変化してしまう。また、ｘ軸負方向側におけるアンテナ５４ａの下端５４１ａのｚ軸方向の高さは、ｘ軸正方向側の高さよりも高く、且つサブランス孔３２内面でのマイクロ波の反射が問題ない高さに設定される。これはアンテナ５４ｂについても同様である。
【００３４】
また、アンテナ５４ａは、炉口位置において、アンテナ５４ａの中心での最大強度から所定の強度まで信号強度が低下する領域が、メインランス４と重ならないように設けられることが好ましい。さらに、アンテナ５４ｂは、炉口位置において、送信用として用いた場合に、アンテナ５４ｂの中心での最大強度から所定の強度まで信号強度が低下する照射領域（受信領域に相当）が、炉口金物と重ならないように設けられることが好ましい。アンテナ５４ａ，５４ｂにおける所定の強度とは、アンテナの放射特性によって異なるものの、例えば最大強度に対して２ｄＢ低下する値であってもよい。なお、図９に示した例では、領域ｄ１，ｄ２は、アンテナ５４ａ，５４ｂの最大強度から３ｄＢ低下するまでの照射領域（受信用の場合は受信領域）を示す。
固定部５５は、サブランス孔３２の上方となるフード３の上端に設けられ、一対の導波管５３ａ，５３ｂを固定することで、スラグ高さ測定装置５をフード３に固定する。
【００３５】
＜溶銑の予備処理方法＞
次に、本実施形態に係る溶銑Ｍの予備処理方法について説明する。本実施形態に係る予備処理では、転炉型精錬炉１を用いて、溶銑Ｍの脱珪処理および脱燐処理を連続して行う。まず、溶銑Ｍと、後述する前チャージの脱燐処理で発生したスラグＳと、必要に応じて添加される媒溶剤とを炉体２に収容し、メインランス４から所定量の酸素ガスを吹き込むこと（「吹錬」ともいう）で溶銑Ｍの脱珪処理を行う。その際、後述するスラグ高さの測定方法を用いて、スラグＳの水平面の高さを測定し、静止時の溶銑Ｍの浴面からスラグＳの上端までの高さであるスラグ高さを測定結果から算出することで、スラグＳのフォーミングの状態を監視する。ここで、スラグＳのフォーミングとは、溶融したスラグＳが吹錬処理時に発生するＣＯ気泡を含み、見掛け上、体積膨脹する現象であるが、このスラグフォーミングはスラグＳの塩基度や操業諸元によってフォーミングの状況が変化するため、吹錬中のスラグ高さを常に監視、測定する必要がある。
また、スラグ高さを監視する際、スラグ高さが目標範囲内となっているかどうかで、フォーミングの状態が良好か否かが判断される。つまり、スラグ高さが目標範囲よりも下回っている場合には、スラグＳが十分にフォーミングしていないと判断され、スラグ高さが目標範囲よりも上回っている場合には、スラグＳが過剰にフォーミングしていると判断される。なお、スラグ高さの目標範囲は、脱燐処理で発生したスラグＳの量や媒溶剤の添加量、溶銑Ｍの成分・処理温度、吹錬条件等の種々に条件に応じて設定される。
【００３６】
脱珪処理おいて、スラグＳが適切にフォーミングしていない場合、脱珪処理の後工程となる排滓処理において、速やかに且つ十分な量のスラグＳを排出することができない。例えば、スラグＳが十分にフォーミングしていない場合、スラグＳの流動性が低くなるため、スラグＳの排出速度が低下する。このため、所定時間内で十分な量のスラグＳを排出することができなくなる。一方、スラグＳのフォーミングが過剰となる場合、排滓処理において、スラグＳが炉体２からスラグポットへ排出された後、スラグＳとともに排出された粒鉄中の炭素とスラグＳ中の酸化鉄とが反応してさらにフォーミングが進行してしまう。スラグポット内でフォーミングが進行すると、スラグＳがスラグポットからオーバーフローして操業を阻害するリスクがある。このため、スラグＳがスラグポットからオーバーフローしないように、スラグＳの排出速度を低減しなければならず、排滓処理に掛かる時間が長くなってしまう。
【００３７】
したがって、スラグ高さが低く、フォーミングが十分でないと判断された場合には、メインランス４からの酸素ガスの供給流量やランス高さ、攪拌用ガスの供給流量、媒溶剤の添加等が行われることで、適正なスラグ高さとなるように調整が行われる。一方、スラグ高さが高く、フォーミングが過剰であると判断された場合には、Ｃ等のガス発生物質を含むフォーミング鎮静剤の添加等が行われることで、適正なスラグ高さとなるように調整が行われる。
【００３８】
脱珪処理が終了した後、脱珪処理で発生したスラグＳの一部を炉体２から排出する排滓処理が行われる。排滓処理では、炉体２を傾動させることでスラグＳを炉口２１から排出させ、排出されたスラグＳを炉体２の下方に設けたスラグポット内に収容させる。この際、その後の脱燐処理での精錬コストや転炉型精錬炉１での生産性向上の観点から、短時間に且つ十分な量のスラグＳを排出するように排滓処理が行われることが求められる。
【００３９】
次いで、所定量のスラグＳが排出された後、ＣａＯ系媒溶剤を炉内に添加し、上吹きランスから所定量の酸素ガスを吹き込むことで、脱燐処理が行われる。脱燐処理が終了した後、溶銑Ｍが炉体２の側部に設けられた不図示の出鋼口から溶銑鍋へ排出される。溶銑Ｍの排出は、脱燐処理によって生じたスラグＳが炉体２の内部に収容されたままの状態で行われる。
溶銑Ｍが排出された後、脱燐処理で発生したスラグＳが収容された炉体２の内部に、次に処理される溶銑Ｍがさらに収容され、上記の脱珪処理および脱燐処理が繰り返し行われる。
【００４０】
＜スラグ高さの測定方法＞
次に、本実施形態に係るスラグ高さの測定方法について説明する。本実施形態では、上記の脱珪処理にて発生するスラグＳのスラグ高さを測定する。スラグ高さの測定は、脱珪処理の全期間にわたって行われる。
まず、測定部５１は、脱珪処理中に、同軸導波管変換器５２にマイクロ波の信号を送信する。同軸導波管変換器５２は、受信した信号をマイクロ波に変換し、導波管４２ａおよびアンテナ５４ａを介してマイクロ波を照射する。
【００４１】
次いで、同軸導波管変換器５２は、マイクロ波の照射領域にある金属体から反射される反射波を、アンテナ５４ｂおよび導波管５３ｂを介して検出し、検出された反射波を反射信号として測定部５１に送信する。測定部５１は、受信した反射信号から、反射波が検出された時間（伝搬時間ともいう）を測定し、伝搬時間と伝搬速度の積の１／２の値をスラグＳの水平面の高さとして算出する。なお、本実施形態では、伝搬速度は光速とする。この際、反射信号には、炉口２１まわりの炉口金物やそれに付着した地金等の金属体からの反射波も一部含まれる場合があるが、伝搬時間の違いから、スラグ表面からの反射信号と炉口２１や地金等の金属体からの反射信号とを弁別する処理が行われてもよい。炉口２１や地金等の金属体は、スラグＳの表面に比べて上部に位置するため、伝搬時間が短くなる。そして、測定部５１は、スラグＳの水平面の高さから、溶銑Ｍの質量から算出される溶銑Ｍの浴面の高さを差し引くことで、スラグＳのスラグ高さを算出する。
【００４２】
＜変形例＞
以上で、特定の実施形態を参照して本発明を説明したが、これら説明によって発明を限定することを意図するものではない。本発明の説明を参照することにより、当業者には、開示された実施形態の種々の変形例とともに本発明の別の実施形態も明らかである。従って、特許請求の範囲は、本発明の範囲及び要旨に含まれるこれらの変形例または実施形態も網羅すると解すべきである
【００４３】
例えば、上記実施形態では、一対のアンテナ５４ａ，５４ｂを角型のホーンアンテナとしたが、本発明はかかる例に限定されない。例えば、一対のアンテナ５４ａ，５４ｂを丸型のホーンアンテナとしてもよい。この際、受信用の丸型のホーンアンテナの下端は、アンテナ５４ｂと同様に、斜めに切り欠かれる。
また、上記実施形態では、一対のアンテナ５４ａ，５４ｂを、サブランス孔３２の内部に設ける構成としたが、本発明はかかる例に限定されない。一対のアンテナ５４ａ，５４ｂを設けるための、専用の孔がフード３の炉口２１の直上位置に形成されてもよい。上記構成とすることで、転炉型精錬炉１での吹錬処理中にサブランスを用いることができる。なお、サブランス孔３２に一対のアンテナ５４ａ，５４ｂを設けた場合、既存の設備にも適用できることから、設備の投資コストを低減することができる。
【００４４】
さらに、上記実施形態では、スラグＳの水平面の高さの測定を溶銑Ｍの脱珪処理中に行う構成としたが、本発明はかかる例に限定されない。スラグＳの水平面の高さの測定し、スラグ高さを算出することでスラグＳのフォーミングを監視する処理は、溶銑Ｍの脱燐処理時や、脱炭処理時に行われてもよい。いずれの場合においても、スラグＳのフォーミング不足による吹錬不良や、フォーミング過剰によるスロッピングの発生および排滓時間の延長等を防止することができる。
【００４５】
さらに、上記実施形態では、スラグ高さを算出する際に、溶銑Ｍの質量から算出される溶銑Ｍの浴面の高さを用いたが、本発明はかかる例に限定されない。例えば、脱珪処理前にスラグ高さ測定装置５を用いて溶銑Ｍの浴面の高さが測定され、スラグ高さを算出する際に、測定された溶銑Ｍの浴面の高さが用いられてもよい。
さらに、上記実施形態では、転炉型精錬炉１を用いたが、本発明はかかる例に限定されない。例えば、転炉型精錬炉１の代わりにトピード型精錬容器等の他の精錬容器が用いられてもよい。
さらに、上記実施形態に加え、アンテナ５４ｂの下端５４１ｂを、開口面の垂線が炉体２の中心を向くように切り欠いてもよい。
【００４６】
＜実施形態の効果＞
（１）本発明の一態様に係るスラグ高さ測定装置５は、精錬容器内のスラグ高さを、マイクロ波を用いて測定するスラグ高さ測定装置５であって、マイクロ波を送信および受信することで、精錬容器（炉体２）内のスラグＳの水平面の高さを測定し、測定結果に基づいてスラグ高さを算出する測定部５１と、鉛直方向に対して斜めに切り欠かれた開口面を鉛直方向の下端５４１ｂに有し、マイクロ波の受信に用いられるホーン型の受信用のアンテナ５４ｂと、鉛直方向に直交する開口面を鉛直方向の下端５４１ａに有し、マイクロ波の送信に用いられるホーン型の送信用のアンテナ５４ａとを備える。
【００４７】
上記構成によれば、受信用のアンテナ５４ｂを斜めに切り欠くことで、受信用のアンテナ５４ｂが反射波を受信する測定領域として精錬容器内の割合を大きくすることができる。またこの場合、送信用のアンテナ５４ａから照射されるマイクロ波は偏向せずに照射されるため、メインランス４からの反射を抑えることができる。このため、外乱要素の影響を抑え、マイクロ波を精錬容器内へ効率的に照射することができ、スラグからの反射信号を高い強度で得ることができるので、スラグ高さを精度よく測定することができる。また、精錬容器の炉口２１や炉壁に付着した地金の成長度合い（チャージごとに変化する形状）に関わらず、確実にスラグ高さを測定することができる。
【００４８】
また、特許文献２に記載の方法場合、脱燐処理時は粉塵が多く発生するため、金属体からの反射に加えて粉塵によっても反射強度が低下してしまう。このため、処理中にスラグ高さを測定することは困難であった。一方、上記構成によれば、精錬容器内の照射領域の割合が大きいため、粉塵が発生する場合においても、特許文献２に比べ高い反射強度でスラグからの反射信号を得ることができるため、脱燐処理中においても高い精度でスラグ高さを測定することができる。
さらに、上記（１）の構成では、受信用のアンテナ５４ｂの下端を斜めに切り欠けばよいだけなので、アンテナ自体を鉛直方向に対して傾けて設ける必要がない。このため、サブランス孔３２のように設置場所が狭い場合でも容易に適用することができる。
【００４９】
（２）受信用のアンテナ５４ｂは、開口面が精錬容器の略中心に向かって設けられる。
上記（２）の構成によれば、マイクロ波をより効率よく照射させることができる。
（３）精錬容器は転炉型精錬炉１であり、送信用のアンテナ５４ａ及び受信用のアンテナ５４ｂは、転炉型精錬炉１のサブランス孔３２に設けられる。
上記（３）の構成によれば、既存の設備にも、安価なコストで適用することができる。
（４）測定部５１は、Ｘバンド帯以下の周波数のマイクロ波を用いる。
上記（４）の構成によれば、マイクロ波の粉塵透過性を高めることができるため、より高い精度でスラグ高さを測定することができる。
【００５０】
（５）精錬容器内のスラグ高さを、マイクロ波を用いて測定するスラグ高さ測定方法であって、ホーン型の送信用のアンテナ５４ａを用いてマイクロ波を送信し、送信されたマイクロ波をホーン型の受信用のアンテナ５４ｂを用いて受信することで、精錬容器内のスラグＳの水平面の高さを測定し、測定されたスラグＳの水平面の高さの測定結果に基づいて、スラグ高さを算出し、受信用のアンテナ５４ｂには、鉛直方向に対して斜めに切り欠かれた開口面が下端５４１ｂに形成され、送信用のアンテナ５４ａには、鉛直方向に直交する開口面が下端５４１ａに形成される。
上記（５）の構成によれば、（１）と同様な効果を得ることができる。
【００５１】
（６）転炉型精錬炉１内に収容された溶銑Ｍにメインランス４から酸素ガスを吹き込むことで溶銑Ｍを脱珪処理し、脱珪処理で生成したスラグＳの一部を転炉型精錬炉１から排出し、スラグＳの一部を排出した後、転炉型精錬炉１内にＣａＯ系媒溶剤を添加し、前記上吹きランスから酸素ガスを吹き込むことで、転炉型精錬炉１内の溶銑Ｍを脱燐処理し、脱珪処理をする際に、転炉型精錬炉１内のスラグ高さを測定し、測定されたスラグ高さに応じて処理条件を調整することでスラグＳのフォーミングを制御し、スラグ高さを測定する際に、（５）に記載のスラグ高さ測定方法を用いる。
上記（６）の構成によれば、脱珪処理で生成するスラグＳのフォーミングを最適な状態に制御することができるため、スラグＳを排出する際に、短時間且つ十分な量のスラグＳを排出することができる。これにより、その後の脱燐処理における精錬コストを低減することができ、さらに、転炉型精錬炉１の生産性を向上させることができる。
【実施例１】
【００５２】
本発明者らが行った実施例について説明する。実施例では、上記実施形態に係るスラグ高さ測定装置５を用いてスラグ高さの測定を行った。アンテナの形状は、上記の調査とした。つまり、サブランス孔３２の長さの平均値と一致させるため、アンテナ５４ｂには、長手方向に対する長辺の長さＬ１が１．１５ｍ、短辺の長さＬ２が０．８５ｍとなるものを用い、アンテナ５４ａには、長手方向の長さＬが１．１５ｍのものを用いた。また、アンテナ５４ａ，５４ｂの内部には、ＢＮ（窒化ホウ素）を塗布した。
【００５３】
測定では、搬送周波数８．５ＧＨｚのマイクロ波を、８００ＭＨｚをクロック周波数とする１２７ビットの疑似ランダム信号で変調し、送信波として送信した。また、アンテナ５４ｂの断面の短辺の面のうち片面に設けられた切欠きの長さは、搬送周波数８．５ＧＨｚに対応する波長３５．３ｍｍの４倍の１４１．２ｍｍとした。そして、炉内のスラグ面などで反射した信号受信するようにした。受信した信号は、信号処理回路で検波され、送信した信号の疑似ランダム信号のクロック周波数がわずかに異なる疑似ランダム信号とミキシング（掛け算処理）されることで復調した。
【００５４】
図１０に反射波の測定結果を示す。図１０の横軸はアンテナからのｘ軸方向への距離、縦軸は炉口２１からの反射強度の最大値を１としたときの相対的な反射強度を示す。図１０に示すように、実施例では、Ｓ（信号：スラグ面からの反射信号）に対するＮ（ノイズ：炉口からの反射信号、メインランスからの反射信号）の値を小さくすることができることが確認できた。このため、Ｓ／Ｎ比が大きく、高精度にスラグのレベル計測をすることが可能となることが確認できた。
【００５５】
また、溶銑の輻射熱を受けてアンテナ５４ａ，５４ｂの先端の温度が上昇したが、サブランス孔３２の中は常温ガスによってパージされているので、先端から３００ｍｍより上方ではほぼ常温となり、熱変形も見られなかった。しかしながら、実施例では、安全を考慮して、先端から６００ｍｍの位置で着脱可能とした。さらに、アンテナ内部にＢＮを塗布したことにより、先端部の付着物が少量に抑えられ、長時間にわたって安定した計測ができることが確認できた。
【００５６】
以上のように、本発明に係るスラグ高さ測定装置は、受信用のホーンアンテナの一部を切り欠いたことにより、残った面が電磁波の遮蔽板となり、炉壁または炉口側へ拡散する電磁波を低減することが可能となることが確認できた。これにより、炉壁、または炉口からの反射を低減することが可能となり、スラグの高さ（レベル）を高精度に計測可能となることが確認できた。また、本発明によれば、狭い貫通孔に設置しても、アンテナを傾けることなく、壁からの反射を避けることが可能となることが確認できた。さらに、先端部を着脱可能とすることで、メンテナンス性が向上し、飛散した溶融物の付着などにより先端部が歪んだ際には交換すれば、元の通り精度よく計測できることが確認できた。
【符号の説明】
【００５７】
１  転炉型精錬炉
２  炉体
２１  炉口
３  フード
３１  メインランス孔
３２  サブランス孔
４  上吹きランス
５  スラグ高さ測定装置
５１  測定部
５２  同軸導波管変換器
５３ａ，５３ｂ  導波管
５４ａ，５４ｂ  アンテナ
５４１ａ，５４１ｃ  下端
５５  固定部
Ｍ  溶銑
Ｓ  スラグ
【図１】
2018053347.tif 000004
【図２】
2018053347.tif 000005
【図３】
2018053347.tif 000006
【図４】
2018053347.tif 000007
【図５】
2018053347.tif 000008
【図６】
2018053347.tif 000009
【図７】
2018053347.tif 000010
【図８】
2018053347.tif 000011
【図９】
2018053347.tif 000012
【図１０】
2018053347.tif 000013